БЕЗГАЛОГЕНОВЫЕ ДЕКОРАТИВНЫЕ ОДНОРОДНЫЕ ПОВЕРХНОСТНЫЕ ПОКРЫТИЯ

1.      Композиция безгалогенового декоративного покрытия для пола, стен или потолка, содержащая полимерную смесь, включающую:
а) по меньшей мере один термопластичный эластомер, который представляет собой блок-сополимер, содержащий твердые и мягкие последовательности, где твердая последовательность представляет собой (со)полимер одного или нескольких винилароматических мономеров и где мягкая последовательность представляет собой (co)полимер одного или нескольких алкиленов или смеси одного или нескольких алкиленов с одним или несколькими винилароматическими мономерами;
b) по меньшей мере один термопластичный полиуретан.
2.     Композиция безгалогенового декоративного покрытия для пола, стен или потолка по п. 1, в которой по меньшей мере один термопластичный эластомер (а) содержит 10-70 масс.%, предпочтительно 10-60 масс.%, более предпочтительно 20-60 масс.% твердых последовательностей.
3.     Композиция безгалогенового декоративного покрытия для пола, стен или потолка по п. 1 или 2, в которой по меньшей мере один термопластичный эластомер (а) содержит 30-90 масс.%, предпочтительно 40-80 масс.%, более предпочтительно 50-70 масс.% по меньшей мере одного винилароматического мономера.
4.     Композиция безгалогенового декоративного покрытия для пола, стен или потолка по любому из пп. 1-3, в которой по меньшей мере один термопластичный эластомер (а) выбран из группы, состоящей из стирол-бутадиен-стирола, стирол-изопрен-стирола, стирол-изобутилен-стирола, стирол-этилен-бутилен-стирола и стирол-этилен-пропилен-стирола.
5.     Композиция безгалогенового декоративного покрытия для пола, стен или потолка по любому из пп. 1-4, в которой по меньшей мере один термопластичный полиуретан (b) содержит ароматический термопластичный полиуретан.
6.     Композиция безгалогенового декоративного покрытия для пола, стен или потолка по любому из пп. 1-5, содержащая 25-70 масс.%, предпочтительно 30-60 масс.%, более предпочтительно 40-50 масс.% полимерной смеси, содержащей 60-20 масс.%, предпочтительно 50-30 масс.% термопластичного эластомера (а) и 40-80 масс.%, предпочтительно 50-70 масс.% термопластичного полиуретана (b), в сумме (a) и (b) составляют 100%.
7.     Композиция безгалогенового декоративного покрытия для пола, стен или потолка по любому из пп. 1-6, содержащая 20-70 масс.%, предпочтительно 30-60 масс.%, более предпочтительно 40-50 масс.% одного или нескольких наполнителей и 0,1-10 масс.%, предпочтительно 0,2-8 масс.%, более предпочтительно 0,3-6 масс.% одного или нескольких пигментов и/или красителей.
8.     Композиция безгалогенового декоративного покрытия для пола, стен или потолка по любому из пп. 1-7, содержащая 0,5-5 масс.%, предпочтительно 1,5-4,5 масс.%, более предпочтительно 2-4% одного или нескольких силиконов, выбранных из группы, состоящей из гомополимеров или сополимеров силоксана, содержащих звенья диметилсилоксана, звенья метилгидросилоксана, звенья дифенилсилоксана, звенья фенилметилсилоксана, звенья диметилгидросилоксана и звенья триметилсилоксана.
9.     Композиция безгалогенового декоративного покрытия для пола, стен или потолка по любому из пп. 1-8, в которой указанный термопластичный эластомер (a) и указанный термопластичный полиуретан (b) вместе составляют 100% указанной полимерной смеси.
10.     Композиция безгалогенового декоративного покрытия для пола, стен или потолка по п. 6, содержащая 30-75 масс.% одного или нескольких ингредиентов, выбранных из группы, состоящей из смазывающих веществ, агентов, улучшающих совместимость, силиконов, антиоксидантов, наполнителей, пигментов, красителей и добавок, причем полимерная смесь и один или несколько ингредиентов вместе составляют 100% указанной композиции.
11.     Способ получения безгалогенового декоративного поверхностного покрытия, включающий стадии:
а) получения множества одноцветных нитей путем смешивания и компаундирования различных компонентов каждой одноцветной композиции по любому из пп. 1-8;
b) гранулирования каждой одноцветной нити по отдельности с образованием одноцветных гранул или слияния множества одноцветных нитей и гранулирования результата слияния с образованием многоцветных гранул;
c) превращения одноцветных или многоцветных мраморизованных гранул в многоцветное безгалогеновое поверхностное покрытие, предпочтительно с помощью каландрирования или прессования.
12.      Способ по п. 11, где стадию компаундирования а) проводят при температуре 140-220 °С, предпочтительно 150-200 °С, более предпочтительно 160-190 °С.
13.     Способ по п. 11 или 12, где результат слияния на стадии b) получают после каландрирования или экструдирования множества одноцветных нитей.
14.     Способ по любому из пп. 11-13, где каландрирование на стадии b) проводят при температуре 110-160 °С, предпочтительно 120-150 °С, более предпочтительно 130-140 °С.
15.     Способ по любому из пп. 11-13, где экструдирование на стадии b) проводят при температуре 40-150 °С, предпочтительно 80-150 °С, более предпочтительно 100-140 °С.
16.     Способ по любому из пп. 11-15, где ленточный пресс на стадии с) работает при:
температуре 130-220 °С, предпочтительно 150-210 °С, более предпочтительно 170-200 °С;
скорости 2-25 м/мин, предпочтительно 10-18 м/мин, более предпочтительно12-16 м/мин.
давлении 3-20 бар, предпочтительно 5-18 бар, более предпочтительно 8-15 бар.
17.     Способ по любому из пп. 11-15, где каландр на стадии с) работает при:
температуре 130-220 °С, предпочтительно 150-210 °С, более предпочтительно 170-200 °С;
скорости 2-25 м/мин, предпочтительно 10-18 м/мин, более предпочтительно 12-16 м/мин.
18.     Способ по любому из пп. 11-17, включающий дополнительную стадию приведения в контакт многоцветного безгалогенового поверхностного покрытия с верхним слоем, содержащим поперечно-сшитый материал.
19.     Способ по любому из пп. 11-18, где верхний слой получают путем отверждения отверждаемой излучением композиции покрытия, включающей полимеры, олигомеры или мономеры, содержащие этиленненасыщенный акриловый сложный эфир, простой эфир или акрилуретан.